(57)【要約】【課題】悪臭の原因となる物質の吸着性能に優れた吸着材を提供することを目的とする。【解決手段】変性セルロース繊維からなる吸着材であって；前記変性セルロース繊維を構成するセルロース分子が１級アミノ基を有し、かつ前記変性セルロース繊維の平均繊維径が２〜１０００ｎｍであることを特徴とする吸着材。このとき、前記変性セルロース繊維がリグニンを含み、該リグニンが１級アミノ基を有する含窒素化合物で変性されたものであることが好ましい。【選択図】なし【特許請求の範囲】
【請求項１】
変性セルロース繊維からなる吸着材であって；
前記変性セルロース繊維を構成するセルロース分子が１級アミノ基を有し、かつ
前記変性セルロース繊維の平均繊維径が２〜１０００ｎｍであることを特徴とする、吸着材。
【請求項２】
前記変性セルロース繊維がリグニンを含み、該リグニンが１級アミノ基を有する含窒素化合物で変性されたものである請求項１に記載の吸着材。
【請求項３】
前記セルロース分子がカルボキシラート基を有し、該カルボキシラート基を介して１級アミノ基が結合してなる請求項１に記載の吸着材。
【請求項４】
前記カルボキシラート基が、前記セルロース分子の構成単位であるグルコース単位のＣ６位の１級水酸基が酸化されてなるものである請求項３に記載の吸着材。
【請求項５】
脂肪酸の吸着材である請求項１〜４のいずれかに記載の吸着材。
【請求項６】
平均繊維径が２〜１０００ｎｍであるセルロース繊維と、複数の１級アミノ基を有する含窒素化合物とを混合して反応させることを特徴とする請求項１〜５のいずれかに記載の吸着材の製造方法。
【請求項７】
前記セルロース繊維がリグニンを含む請求項６に記載の製造方法。
【発明の詳細な説明】
【技術分野】
【０００１】
本発明は、変性セルロース繊維からなる吸着材に関する。また本発明は、その吸着材の製造方法に関する。
【背景技術】
【０００２】
生活環境には様々な臭気が存在していて、その中で不快なものは悪臭と呼ばれている。悪臭の原因となる物質としては、イソ吉草酸などの脂肪酸；アセトアルデヒドなどのアルデヒド：アンモニア、トリメチルアミンなどの含窒素化合物；メチルメルカプタン、硫化水素などの含硫黄化合物などが挙げられる。
【０００３】
これまで本発明者は、セルロース繊維を構成するセルロース分子と金属フタロシアニン誘導体とが結合してなり、平均繊維径が２〜３００ｎｍである変性セルロース繊維を作製した。そして、このセルロース繊維がメチルメルカプタン、硫化水素の消臭材として利用できることを報告した（特許文献１）。
【０００４】
特許文献１に記載の消臭材は、メチルメルカプタンや硫化水素の吸着性能に優れている。しかしながら、悪臭の原因となる物質のうち、特に脂肪酸を十分に消臭させることができず改善が求められていた。
【先行技術文献】
【特許文献】
【０００５】
【特許文献１】特開２０１７−８８６９７号公報
【発明の概要】
【発明が解決しようとする課題】
【０００６】
本発明は上記課題を解決するためになされたものであり、悪臭の原因となる物質の吸着性能に優れた吸着材を提供することを目的とするものである。また本発明は、このような吸着材の製造方法を提供することを目的とするものである。
【課題を解決するための手段】
【０００７】
上記課題は、変性セルロース繊維からなる吸着材であって；前記変性セルロース繊維を構成するセルロース分子が、１級アミノ基を有し、かつ前記変性セルロース繊維の平均繊維径が２〜１０００ｎｍであることを特徴とする、吸着材を提供することによって解決される。
【０００８】
このとき、前記変性セルロース繊維がリグニンを含み、該リグニンが１級アミノ基を有する含窒素化合物で変性されたものであることが好ましい。
【０００９】
また、前記セルロース分子がカルボキシラート基を有し、該カルボキシラート基を介して１級アミノ基が結合してなることが好ましい。このとき、前記カルボキシラート基が、前記セルロース分子の構成単位であるグルコース単位のＣ６位の１級水酸基が酸化されてなるものであることが好ましい。
【００１０】
脂肪酸の吸着材が本発明の好適な実施態様である。
【００１１】
上記課題は、平均繊維径が２〜１０００ｎｍであるセルロース繊維と、複数の１級アミノ基を有する含窒素化合物とを混合して反応させることを特徴とする前記吸着材の製造方法を提供することによっても解決される。
【００１２】
このとき、前記セルロース繊維がリグニンを含むことが好ましい。
【発明の効果】
【００１３】
本発明の吸着材は、悪臭の原因となる物質に対して優れた吸着性能を有する。特に脂肪酸の吸着性能に優れているので、イソ吉草酸などの不快臭の消臭材として好適である。
【図面の簡単な説明】
【００１４】
【図１】実施例１で得られた変性ＣＮＦ−１の赤外分光測定結果を示した図である。
【発明を実施するための形態】
【００１５】
本発明で用いられるセルロース繊維は、その平均繊維径が２〜１０００ｎｍであり、パルプなど通常のセルロース繊維よりも繊維径が小さい。このように微細なセルロース繊維は「セルロースナノファイバー」と呼ばれていて、通常のセルロース繊維を高度にフィブリル化させることによって製造される。ここで、平均繊維径は８００ｎｍ以下であることが好ましく、５００ｎｍ以下であることがより好ましい。一方、平均繊維径が２ｎｍ未満のセルロース繊維は通常の方法で得ることが難しく、工業的に使用するのは現実的でない。平均繊維径は５ｎｍ以上であることが好ましい。上記平均繊維径は、走査型電子顕微鏡を用いてセルロース繊維を観察することにより求めた値である。
【００１６】
本発明で用いられるセルロース繊維はリグニンを含むことが好ましい。ここで、リグニンは、セルロースやヘミセルロースとともに含まれる木材の主要成分１つである。リグニンは、フェニルプロパン骨格を有する化合物が多数縮合した構造のポリフェニルプロパノイドであって、三次元網目構造を有する複雑な巨大分子である。
【００１７】
リグニンを含むセルロース繊維は、木材を水とともに直接微粉砕することにより得ることができる。こうして得られたセルロース繊維は、木材由来の成分であるリグニン、セルロース、ヘミセルロースをそのまま含有する。ここで、リグニンを含むセルロース繊維は、リグニン、セルロース、ヘミセルロースを含み、なおかつそれに含まれるセルロースは微細な繊維であることから、これを「リグノセルロースナノファイバー（ＬＣＮＦ）」と称すことがある。
【００１８】
一方、微細なセルロース繊維からなるものとして、一般に「セルロースナノファイバー（ＣＮＦ）」と呼ばれるものがある。ＣＮＦは、木材を蒸解してリグニンを溶出させてパルプを得て、このパルプをディスクミルや叩解機やホモジナイザー等を用いて機械的なせん断力をかけることで得られるものであり、リグニンを含まない。ＬＣＮＦとＣＮＦとはこの点で異なる。
【００１９】
本発明においては、変性セルロース繊維を構成するセルロース分子が、１級アミノ基（−ＮＨ２）を有することが重要である。アミノ基はカルボキシ基と容易に反応するので、本発明の吸着材は悪臭の原因となる脂肪酸に対して優れた吸着性能を有する。
【００２０】
吸着される脂肪酸としては、飽和脂肪酸が挙げられ中でも炭素数８以下の短鎖脂肪酸が好適である。短鎖脂肪酸の中でも、酢酸、プロピオン酸、酪酸、吉草酸、カプロン酸、カプリル酸、ヘキセン酸（例えば、（Ｅ）−３−メチル−２−ヘキセン酸）及びこれらの構造異性体は悪臭の原因となる物質として知られている。本発明の吸着材はこれら悪臭の原因となる物質を吸着することができ、特にイソ吉草酸に対して優れた吸着性能を有する。
【００２１】
本発明の変性セルロース繊維において、元素分析（燃焼法）から求められる窒素元素の含有量が０．１質量％以上であることが好ましい。０．１質量％未満の場合、悪臭の原因となる物質に対して優れた吸着性能が得られないおそれがある。含有量は、０．５質量％以上であることがより好ましく、２質量％以上であることがさらに好ましく、４質量％以上であることが特に好ましく、５質量％以上であることが最も好ましい。
【００２２】
一方、窒素元素の含有量は、通常、２０質量％以下であり、好適には１５質量％以下である。ＬＣＮＦやＣＮＦは窒素元素を含まないため、上記元素分析により検出される窒素元素は、変性セルロース繊維の製造に用いた含窒素化合物に含まれる窒素元素に由来するものである。
【００２３】
本発明における吸着材は、前記変性セルロース繊維がリグニンを含み、該リグニンが１級アミノ基を有する含窒素化合物で変性されたものであることが好ましい。また、本発明における吸着材は、前記セルロース分子がカルボキシラート基を有し、該カルボキシラート基を介して１級アミノ基が結合してなることも好ましい。中でも、悪臭の原因となる物質に対してより優れた吸着性能を示す観点から、前記変性セルロース繊維がリグニンを含み、該リグニンが１級アミノ基を有する含窒素化合物で変性されたものであることが好ましい。
【００２４】
本発明の吸着材の製造方法は特に限定されないが、好適な製造方法は、平均繊維径が２〜１０００ｎｍであるセルロース繊維と、複数の１級アミノ基を有する含窒素化合物とを混合して反応させる方法である。
【００２５】
このとき用いられる含窒素化合物としては、複数の１級アミノ基を有する化合物であれば特に限定されない。好適な化合物として、複数の１級アミノ基を有する脂肪族ポリアミン化合物が挙げられ、より好適な化合物として、分子中に１級アミノ基（−ＮＨ２）を２個以上有する脂肪族ポリアミン化合物が挙げられる。
【００２６】
脂肪族ポリアミン化合物は分子中に２級アミノ基（−ＮＨＲ１）や３級アミノ基（−ＮＲ１Ｒ２）を有していてもよい。Ｒ１及びＲ２は任意の一価の置換基である。Ｒ１及びＲ２は互いに同じでも異なっていてもよい。また、上記脂肪族ポリアミン化合物は、本発明の効果を阻害しない範囲において、アミノ基以外の官能基を有していてもかまわない。当該官能基としては、水酸基、ハロゲン基、エステル基、アミド基、ニトロ基、ニトリル基などが挙げられる。
【００２７】
脂肪族ポリアミン化合物の炭素鎖は直鎖状であっても分岐鎖状であってもよい。ここで、１級アミノ基がメチレン基に結合した化合物（−ＣＨ２ＮＨ２）であることが好ましく、この場合、吸着材に−ＣＨ２ＮＨ２が含まれることになる。脂肪族ポリアミン化合物としては、エチレンジアミン、ジアミノプロパン、ジアミノブタン、ジアミノペンタン、ジアミノヘキサン、Ｎ，Ｎ’−ビス（３−アミノプロピル）エチレンジアミンなどのジアミン及びこれらの誘導体；トリス（２−アミノエチル）アミン（ＴＡＥＡ）、ジエチレントリアミン、トリエチレントリアミン、テトラエチレンペンタミン、ポリエチレンイミン（ＰＥＩ）などのアミノ基を３つ以上有するポリアミン及びこれらの誘導体が好適なものとして挙げられる。中でも、アミノ基を３つ以上有するポリアミンが好適であり、ＴＡＥＡ又はＰＥＩがより好適である。
【００２８】
ポリアミンの分子量は、通常、１０００００以下である。脂肪酸の吸着性能の観点から、分子量は５００００以下であることが好ましく、１００００以下であることがより好ましく、５０００以下であることがさらに好ましく、１０００以下であることが特に好ましく、５００以下であることが最も好ましい。ポリアミンの分子量は、通常、５０以上である。
【００２９】
上記製造方法で用いられるセルロース繊維の種類は特に限定されず、上述したＬＣＮＦ及びＣＮＦのいずれも好適に用いることができる。中でもＬＣＮＦを用いることにより、変性セルロース繊維に対して１級アミノ基を多く導入することができる。
【００３０】
ＬＣＮＦと、複数の１級アミノ基を有する化合物をホルムアルデヒドの存在下で反応させると、リグニンに含まれるフェノールにアミノ基を有する化合物が結合する。これによって変性セルロース繊維に対して１級アミノ基を導入することができる。これはMannich反応と呼ばれる反応であり、この反応を用いればセルロース繊維に１級アミノ基を容易に導入することができる。セルロース繊維がＬＣＮＦであることによってこの反応を利用することができる。
【００３１】
上記反応を促進させるために触媒を用いることが好ましい。触媒の種類は特に限定されず、公知のルイス酸触媒を用いることができる。当該ルイス酸触媒としては、トリフルオロメタンスルホン酸イッテルビウム(III)（Yb(OTf)3）、塩化マグネシウム（MgCl2・6H2O）、硫化鉄（FeSO4・7H2O）、硫酸銅、またプロトン酸として塩化アンモニウム、p-トルエンスルホン酸ピリジニウム（PPTS）などが挙げられる。
【００３２】
また、セルロース繊維としてＣＮＦも好適に用いることができる。このとき、ＣＮＦのセルロース分子がカルボキシ基を有することが好ましい。カルボキシ基を有するＣＮＦと、複数の１級アミノ基を有する化合物とを反応させることにより、セルロース分子のカルボキシラート基を介してアミノ基が結合する。これによってセルロース分子に１級アミノ基を導入することができる。
【００３３】
カルボキシ基を有するＣＮＦは、リグニンを含まないＣＮＦと、２，２，６，６−テトラメチルピペリジン−１−オキシル（略称：ＴＥＭＰＯ）と反応させることにより容易に得ることができる。ＣＮＦとＴＥＭＰＯとを反応させることにより、グルコース単位のＣ６位の１級水酸基を選択的に酸化させてカルボキシル基にすることができる。
【００３４】
変性セルロース繊維に１級アミノ基を多く導入させる観点からは、セルロース繊維としてＬＣＮＦを用いることが好ましい。一方、ＬＣＮＦは褐色であるので、白色の吸着材を得る観点からはセルロース繊維としてＣＮＦを用いることが好ましい。
【００３５】
本発明の吸着材は、悪臭の原因となる脂肪酸の吸着性能に優れているので、脂肪酸の吸着材が本発明の好適な実施態様である。吸着材の形態は特に限定されず、粉末状であってもよいし、固形状であってもよい。また、吸着材を水などの分散媒に分散させた分散液であってもよい。
【００３６】
使用方法も特に限定されず、固体又は分散液をそのまま吸着材として用いることができるし、吸着材を基材に塗布してその基材を吸着材として用いることもできる。基材の種類は特に限定されず、織布、編布、不織布等の布帛、紙、木材、木粉、プラスチック、ゴム、活性炭、セメント、漆喰などが挙げられる。吸着材の使用場所としては、化学工場、清掃工場、下水処理場、病院、介護施設、住宅（特にトイレ）、農産物加工場、畜産加工場などが挙げられる。また、本発明の吸着材を塗布した布帛を用いることにより消臭性能を有する衣料を得ることもできる。
【実施例】
【００３７】
実施例１
（変性ＣＮＦ−１の合成）
リグノセルロースナノファイバー（ＬＣＮＦ）を含むペースト（商品名：「リグノＣＮＦ４５」、比表面積：８９ｍ２／ｇ）をモリマシナリー株式会社から入手した。このＬＣＮＦペーストは、粗粉砕した檜チップを水に混ぜてバイオマス粉砕物製造装置により微細化処理して得られたものである。ＬＣＮＦペーストの固形分は、リグニンを３４質量％、ヘミセルロースを約１５質量％含有し、残部セルロースは４７質量％であった。
【００３８】
ＬＣＮＦペーストの中に含まれていた繊維を走査型電子顕微鏡（ＳＥＭ）を用いて観察したところ、ほとんどの繊維の径が５０〜３００ｎｍの範囲内にあることがわかった。また、ＳＥＭ写真から平均繊維長を測定することは困難であるが、アスペクト比（繊維長／繊維径）が少なくとも１０以上であることは確認できた。
【００３９】
丸底フラスコ（容量１００ｍＬ）に、ＬＣＮＦペースト２０ｇ（水分量：８９．４８質量％、乾燥質量：２．１ｇ）を水で流し入れた。次いで、トリス（２−アミノエチル）アミン１．２ｇ（略称：ＴＡＥＡ）及び酸触媒としてYb(OTf)3を３０ｍｇ加えた後、水を加えて混合液を得た。これらの操作で用いた水の全量は９０ｍＬであった。
【００４０】
得られた混合液にホルマリンを２ｍＬ加えた後、丸底フラスコを油浴に入れ、６１℃で２２時間加熱した。加熱後、混合液を吸引ろ過し、得られた固形物を温水で数回洗浄した。次いで、固形物をビーカーに入れ、室温で１２時間真空乾燥（気圧：０．０１ｍｍＨｇ以下）させることで変性ＣＮＦ（変性ＣＮＦ−１）を得た。得られた変性ＣＮＦ−１は２．９ｇであった。合成スキームは下記式（１）の通りである。また、得られた変性ＣＮＦ−１について赤外分光測定（全反射法（ATR））を行った。結果を図１に示す。図１に示すように、２８０９ｃｍ−１、２９３７ｃｍ−１に変性ＣＮＦ−１のＮ−Ｈに由来するピークが確認された。
【００４１】
【化１】
2019136669.tif 000002
【００４２】
得られた変性ＣＮＦ−１について、燃焼法による元素分析を行った。結果を以下に示す（数値は質量％）。
Ｃ（炭素）：４３．３３、Ｈ（水素）：７．１０、Ｎ（窒素）：９．６８
【００４３】
（変性ＣＮＦ−１を塗布した布の作製）
水１００ｍＬに、真空乾燥前の固形物（固形分換算重量で変性ＣＮＦ−１を０．５ｇ）分散させた水分散液を準備した。この分散液を、ポリエステル・レーヨン混合不織布（日本製紙クレシア株式会社製：９ｃｍ×１８ｃｍ）の両面に均一にスプレーした後乾燥させた。そして、分散液をスプレーした後の不織布の重量と、分散液をスプレーする前の不織布の重量との差から、不織布に付着した変性ＣＮＦ−１の量を求めた。付着した変性ＣＮＦ−１の量は１５０ｍｇであった。
【００４４】
（イソ吉草酸の吸着試験）
２．８Ｌ密閉瓶に以下の方法でイソ吉草酸ガスを発生させる。市販イソ吉草酸液を水で１０００倍希釈した溶液１ｃｃを５０ｃｃのビーカーに採取し、さらに６４％硫酸１ｃｃを添加しイソ吉草酸ガスを発生させた。検知管を用いて密閉瓶内のイソ吉草酸の濃度を測定したところ、試験開始時の濃度は５．０ｐｐｍであった（表１の「実験開始（０分）」）。そして、１２０分後（２時間後）における、密閉瓶内のイソ吉草酸の濃度を測定した。結果を表１に示す。
【００４５】
実施例２
酸触媒として用いたYb(OTf)3をMgCl2・6H2O（１００ｍｇ）に変更し、油浴の温度を８５℃にして４４時間加熱した以外は実施例１と同様にして変性ＣＮＦ（変性ＣＮＦ−２）を得た。
【００４６】
得られた変性ＣＮＦ−２について、燃焼法による元素分析を行った。結果を以下に示す（数値は質量％）。
Ｃ（炭素）：４３．０１、Ｈ（水素）：６．４０、Ｎ（窒素）：３．１４
【００４７】
実施例３
（変性ＣＮＦ−３の合成）
丸底フラスコ（容量１００ｍＬ）に、ＬＣＮＦペースト２０ｇ（水分量：８９．４８重量％、乾燥重量：２．１ｇ）を水で流し入れた。次いで、ポリエチレンイミン（株式会社日本触媒製の「エポミン SP-012」、分子量：１２００、以下、ＰＥＩ １２００と略す）１．５２ｇ及び酸触媒としてｐ−トルエンスルホン酸ピリジニウム（略称：ＰＰＴＳ）を１２０ｍｇ加えた後、水を加えて混合液を得た。これらの操作で用いた水の全量は９０ｍＬであった。ここで用いたＬＣＮＦペーストは実施例１で用いたものと同様のものである。
【００４８】
得られた液にホルマリンを２ｍＬ加えた後、丸底フラスコを油浴に入れ、５８℃で３時間１５分加熱した。加熱後、混合液を吸引ろ過し、得られた固形物を温水で数回洗浄した。次いで、固形物をビーカーにとり、１２時間真空乾燥（気圧：０．０１ｍｍＨｇ以下）させることにより、変性ＣＮＦ（変性ＣＮＦ−３）を得た。得られた変性ＣＮＦ−３は２．３８ｇであった。合成スキームは下記式（２）の通りである。
【００４９】
【化２】
2019136669.tif 000003
【００５０】
得られた変性ＣＮＦ−３について、燃焼法による元素分析を行った。結果を以下に示す（数値は質量％）。
Ｃ（炭素）：５０．４１、Ｈ（水素）：６．８４、Ｎ（窒素）：４．０８
【００５１】
実施例１と同様にして、変性ＣＮＦ−３を塗布した布を作製するとともに、その布を用いて消臭試験を行った。このとき、布に付着した変性ＣＮＦ−３の量は２００ｍｇであった。結果を表１に示す。
【００５２】
実施例４
（ＴＥＭＰＯ酸化ＣＮＦの合成）
セルロース繊維と２，２，６，６−テトラメチルピペリジン１−オキシル（ＴＥＭＰＯ）とを反応させて、ＴＥＭＰＯで酸化処理されたセルロース繊維（ＴＥＭＰＯ酸化ＣＮＦ）を合成した。
【００５３】
具体的な合成方法は以下の通りである。
容量１０Ｌのフラスコに、セルロース繊維の水分散液６８８ｇ（乾燥セルロース繊維の含有量３６ｇ）、テトラブチルアンモニウムブロミド６７２ｍｇ（２．０８ｍｍｏｌ）、及び臭化ナトリウム１．０２ｇ（９．９ｍｍｏｌ）を加えた後、水２．５Ｌ、及び飽和炭酸水素ナトリウム水溶液３００ｍＬを加え、混合液を得た。ここで用いたセルロース繊維の水分散液は、モリマシナリー株式会社製のセルロースナノファイバー水分散液（平均繊維径：２０〜２００ｎｍ、平均繊維長：５００μｍ、水分散液のセルロース繊維含有率：５．２６質量％）であった。
【００５４】
（変性ＣＮＦ−４の合成）
ＴＥＭＰＯ酸化ＣＮＦとＴＡＥＡとを反応させて、変性ＣＮＦ（変性ＣＮＦ−４）を合成した。合成スキームを下記式（３）に示す。
【００５５】
【化３】
2019136669.tif 000004
【００５６】
具体的な合成方法は以下の通りである。
１００ｍＬの水にＴＥＭＰＯ酸化ＣＮＦ１ｇ（固形分換算重量）（カルボキシ含量：ＴＥＭＰＯ酸化ＣＮＦ１ｇあたり１．５５ｍｍｏｌ）を分散させた分散液を調製した。この分散液に、３０％ＴＡＥＡ水溶液０．５ｍＬを加え撹拌した。分散液を１時間撹拌した後、分散液を減圧濾過した後、水で洗浄して、変性ＣＮＦ−４を得た。また、得られた変性ＣＮＦ−４について赤外分光測定（ATR）を行った。その結果、１５９８ｃｍ−１にＣ＝Ｏの伸縮によるピークが確認された（図示せず）。
【００５７】
実施例１と同様にして、変性ＣＮＦ−４を塗布した布を作製するとともに、その布を用いて消臭試験を行った。このとき、布に付着した変性ＣＮＦ−４の量は１８０ｍｇであった。結果を表１に示す。
【００５８】
比較例１
［有機酸の吸着試験］において、変性ＣＮＦ−１を塗布していない布を入れた以外は実施例１と同様にして有機酸の吸着試験を行った。結果を表１に示す。
【００５９】
【表１】
2019136669.tif 000005
【図１】
2019136669.tif 000006